【手続補正書】
【提出日】令和3年1月19日(2021.1.19)
【手続補正１】
【補正対象書類名】明細書
【補正対象項目名】０１２２
【補正方法】変更
【補正の内容】
【０１２２】
複数の触媒を使用してプロピレンを作るシステムおよび方法の様々な態様が記載されており、そのような態様は様々な他の態様と共に利用できることを理解すべきである。特許請求される主題の趣旨および範囲から逸脱することなく、記載した実施形態に対して様々な修正および変更をなし得ることは、当業者には明らかである。したがって、本明細書は、そのような変更および変形が添付の特許請求の範囲およびその等価物の範囲内に入る限り、種々の記載された実施形態の変更および変形を網羅することが意図される。
以下、本発明の好ましい実施形態を項分け記載する。
実施形態１
プロピレンを製造するためのプロセスであって、
２−ブテンを１−ブテンに異性化するために、前記２−ブテンを含む炭化水素流を異性化触媒ゾーンに導入することであって、前記異性化触媒ゾーンが１：９９〜２０：８０のアルミナ対シリカの重量比を有するシリカ−アルミナ触媒を含む、導入することと、
前記２−ブテンおよび１−ブテンを、プロピレンとＣ４−Ｃ６オレフィンとを含むメタセシス生成物流に交差メタセシスするために、前記２−ブテンおよび１−ブテンをメタセシス触媒ゾーンに移動することであって、前記メタセシス触媒が金属酸化物を含浸させたメソポーラスシリカ触媒担体を含む、移動することと、
プロピレンを製造するために、触媒分解ゾーンで前記メタセシス生成物流を分解することであって、前記触媒分解ゾーンがモルデナイト骨格反転（ＭＦＩ）構造化シリカ触媒を含む、分解することと、を含む、プロセス。
実施形態２
前記シリカ−アルミナ触媒が、２００ｍ２／ｇ〜６００ｍ２／ｇの表面積を含む、実施形態１に記載のプロセス。
実施形態３
前記シリカ−アルミナ触媒が、少なくとも０．６０ｃｍ３／ｇの細孔容積を有する、実施形態１に記載のプロセス。
実施形態４
前記シリカ−アルミナ触媒が、１：９９〜１０：９０のアルミナ対シリカ重量比を備える、実施形態１に記載のプロセス。
実施形態５
前記メソポーラスシリカ触媒の前記金属酸化物が、モリブデン、レニウム、タングステンのうちの１つ以上の酸化物、またはそれらの組み合わせを含む、実施形態１に記載のプロセス。
実施形態６
前記メソポーラスシリカ触媒の前記金属酸化物が、酸化タングステン（ＷＯ３）である、実施形態１に記載のプロセス。
実施形態７
前記メソポーラスシリカが、少なくとも０．６０ｃｍ３／ｇの細孔容積を有する、実施形態１に記載のプロセス。
実施形態８
前記ＭＦＩ構造化シリカ触媒が、０．００１ｍｍｏｌ／ｇ〜０．３ｍｍｏｌ／ｇの全酸度を含む、実施形態１に記載のプロセス。
実施形態９
炭化水素供給原料が、流動接触分解装置またはエチレン分解装置からのラフィネート２の流れである実施形態１に記載のプロセス。
実施形態１０
２−ブテンを含む炭化水素流からプロピレンを製造するための多段触媒系であって、前記多段触媒系が、異性化触媒ゾーンと、前記異性化ゾーンの下流にあるメタセシス触媒ゾーンと、前記メタセシス触媒ゾーンの下流にある分解触媒ゾーンと、を備え、
前記異性化触媒ゾーンが、１：９９〜２０：８０のアルミナ対シリカの重量比を有するシリカ−アルミナ触媒を含み、シリカ−アルミナ触媒ゾーンが前記２−ブテンを１−ブテンに異性化し、
前記メタセシス触媒ゾーンが、メソポーラスシリカ触媒を形成するために金属酸化物を含浸させたメソポーラスシリカ触媒担体を含み、前記メソポーラスシリカ触媒ゾーンが、前記２−ブテンおよび１−ブテンを、プロピレンとＣ４−Ｃ６オレフィンとを含むメタセシス生成物流に交差メタセシスし、
前記分解触媒ゾーンが、モルデナイト骨格反転（ＭＦＩ）構造化シリカ触媒を含み、前記分解触媒ゾーンが、前記メタセシス生成物流を分解してプロピレンを製造する、多段触媒系。
実施形態１１
前記異性化触媒ゾーン、前記メタセシス触媒ゾーン、および前記分解触媒ゾーンが、１つの反応器中に配置される、実施形態１０に記載の多段触媒系。
実施形態１２
前記異性化触媒ゾーンが、第１の反応器上に配置され、前記メタセシス触媒ゾーンが、前記第１の反応器の下流にある第２の反応器中に配置され、前記分解触媒ゾーンが、前記第２の反応器の下流にある第３の反応器中に配置される、実施形態１０に記載の多段触媒系。
実施形態１３
前記異性化触媒ゾーンが、第１の反応器上に配置され、前記分解触媒ゾーンが、前記第１の反応器の下流にある第２の反応器中に配置され、前記メタセシス触媒ゾーンが、前記異性化触媒ゾーンの下流にある前記第１の反応器中または前記分解触媒ゾーンの上流にある前記第２の反応器中に配置される、実施形態１０に記載の多段触媒系。
実施形態１４
前記シリカ−アルミナ触媒が、２００ｍ２／ｇ〜６００ｍ２／ｇの表面積を含む、実施形態１０に記載の多段触媒系。
実施形態１５
前記シリカ−アルミナ触媒が、少なくとも０．６０ｃｍ２／ｇの細孔容積を有する、実施形態１０に記載の多段触媒系。
実施形態１６
前記シリカ−アルミナ触媒が、１：９９〜１０：９０のアルミナ対シリカ重量比を備える、実施形態１０に記載の多段触媒系。
実施形態１７
前記メソポーラスシリカ触媒の前記金属酸化物が、モリブデン、レニウム、タングステン、またはそれらの組み合わせのうちの１つ以上の酸化物を含む、実施形態１０に記載の多段触媒系。
実施形態１８
前記メソポーラスシリカ触媒の前記金属酸化物が、酸化タングステン（ＷＯ３）である、実施形態１０に記載の多段触媒系。
実施形態１９
前記メソポーラスシリカ触媒が、少なくとも０．６０ｃｍ３／ｇの細孔容積を有する、実施形態１０に記載の多段触媒系。
実施形態２０
前記ＭＦＩ構造化シリカ触媒が、０．００１ｍｍｏｌ／ｇ〜０．３ｍｍｏｌ／ｇの全酸度を含む、実施形態１０に記載の多段触媒系。
【手続補正２】
【補正対象書類名】特許請求の範囲
【補正対象項目名】全文
【補正方法】変更
【補正の内容】
【特許請求の範囲】
【請求項１】
プロピレンを製造するためのプロセスであって、
２−ブテンを１−ブテンに異性化するために、前記２−ブテンを含む炭化水素流を異性化触媒ゾーンに導入することであって、前記異性化触媒ゾーンが１：９９〜２０：８０のアルミナ対シリカの重量比を有するシリカ−アルミナ触媒を含む、導入することと、
前記２−ブテンおよび１−ブテンを、プロピレンとＣ４−Ｃ６オレフィンとを含むメタセシス生成物流に交差メタセシスするために、前記２−ブテンおよび１−ブテンをメタセシス触媒ゾーンに移動することであって、前記メタセシス触媒が金属酸化物を含浸させたメソポーラスシリカ触媒担体を含む、移動することと、
プロピレンを製造するために、触媒分解ゾーンで前記メタセシス生成物流を分解することであって、前記触媒分解ゾーンがモルデナイト骨格反転（ＭＦＩ）構造化シリカ触媒を含む、分解することと、を含む、プロセス。
【請求項２】
前記シリカ−アルミナ触媒が、２００ｍ２／ｇ〜６００ｍ２／ｇの表面積を含む、請求項１に記載のプロセス。
【請求項３】
前記シリカ−アルミナ触媒が、少なくとも０．６０ｃｍ３／ｇの細孔容積を有する、請求項１または２に記載のプロセス。
【請求項４】
前記シリカ−アルミナ触媒が、１：９９〜１０：９０のアルミナ対シリカ重量比を備える、請求項１〜３のいずれかに記載のプロセス。
【請求項５】
前記メソポーラスシリカ触媒の前記金属酸化物が、モリブデン、レニウム、タングステンのうちの１つ以上の酸化物、またはそれらの組み合わせを含む、請求項１〜４のいずれかに記載のプロセス。
【請求項６】
前記メソポーラスシリカ触媒の前記金属酸化物が、酸化タングステン（ＷＯ３）である、請求項１〜５のいずれかに記載のプロセス。
【請求項７】
前記メソポーラスシリカが、少なくとも０．６０ｃｍ３／ｇの細孔容積を有する、請求項１〜６のいずれかに記載のプロセス。
【請求項８】
前記ＭＦＩ構造化シリカ触媒が、０．００１ｍｍｏｌ／ｇ〜０．３ｍｍｏｌ／ｇの全酸度を含む、請求項１〜７のいずれかに記載のプロセス。
【請求項９】
２−ブテンを含む炭化水素流からプロピレンを製造するための多段触媒系であって、前記多段触媒系が、異性化触媒ゾーンと、前記異性化ゾーンの下流にあるメタセシス触媒ゾーンと、前記メタセシス触媒ゾーンの下流にある分解触媒ゾーンと、を備え、
前記異性化触媒ゾーンが、１：９９〜２０：８０のアルミナ対シリカの重量比を有するシリカ−アルミナ触媒を含み、シリカ−アルミナ触媒ゾーンが前記２−ブテンを１−ブテンに異性化し、
前記メタセシス触媒ゾーンが、メソポーラスシリカ触媒を形成するために金属酸化物を含浸させたメソポーラスシリカ触媒担体を含み、前記メソポーラスシリカ触媒ゾーンが、前記２−ブテンおよび１−ブテンを、プロピレンとＣ４−Ｃ６オレフィンとを含むメタセシス生成物流に交差メタセシスし、
前記分解触媒ゾーンが、モルデナイト骨格反転（ＭＦＩ）構造化シリカ触媒を含み、前記分解触媒ゾーンが、前記メタセシス生成物流を分解してプロピレンを製造する、多段触媒系。
【請求項１０】
前記異性化触媒ゾーン、前記メタセシス触媒ゾーン、および前記分解触媒ゾーンが、１つの反応器中に配置される、請求項９に記載の多段触媒系。
【請求項１１】
前記異性化触媒ゾーンが、第１の反応器上に配置され、前記メタセシス触媒ゾーンが、前記第１の反応器の下流にある第２の反応器中に配置され、前記分解触媒ゾーンが、前記第２の反応器の下流にある第３の反応器中に配置される、請求項９に記載の多段触媒系。
【請求項１２】
前記異性化触媒ゾーンが、第１の反応器内に配置され、前記分解触媒ゾーンが、前記第１の反応器の下流にある第２の反応器中に配置され、前記メタセシス触媒ゾーンが、前記異性化触媒ゾーンの下流にある前記第１の反応器中または前記分解触媒ゾーンの上流にある前記第２の反応器中に配置される、請求項９に記載の多段触媒系。
【請求項１３】
前記シリカ−アルミナ触媒が、１：９９〜１０：９０のアルミナ対シリカ重量比を備える、請求項９〜１２のいずれかに記載の多段触媒系。
【請求項１４】
前記メソポーラスシリカ触媒の前記金属酸化物が、モリブデン、レニウム、タングステン、またはそれらの組み合わせのうちの１つ以上の酸化物を含む、請求項９〜１３のいずれかに記載の多段触媒系。
【請求項１５】
前記メソポーラスシリカ触媒の前記金属酸化物が、酸化タングステン（ＷＯ３）である、請求項９〜１４のいずれかに記載の多段触媒系。